5 ㎝ 모서리 의 유리 기판 ( 이 글 XG ； 코닝 사 제 ) 상 에 , 착색 수지 조성물 을 스핀 코팅 법 으로 도포 한 후 , 100 ℃ 에서 3 분 간 프리 베이 킹 하 여 , 착색 조성물 층 을 형성 했 다 . 방랭 후 , 기판 상 에 형성 된 착색 조성물 층 에 , 노광기 ( TME - 150 RSK ； 탑 콘 ( 주 ) 제 ) 를 이용 하 여 , 대기 분위기 하 , 150 mJ / ㎠ 의 노광량 ( 365 nm 기준 ) 으로 광 조사 하 고 , 이어서 , 오븐 내 , 150 ℃ 에서 30 분 간 포스트 베이 킹 을 행함 으로써 , 착색 도막 을 얻 었 다 .